(57)【特許請求の範囲】
【請求項１】
エチレン・ビニルアルコール共重合体とエラストマーとを含むＥＶＯＨ系複合樹脂よりなる層を備えたホース内管用積層樹脂管状体であって、
該エラストマー全体での平均酸価が１．５〜７．５ｍｇ−ＣＨ３ＯＮａ／ｇであり、
該ＥＶＯＨ系複合樹脂層の内周側にポリアミドとエチレンプロピレン共重合体とを含むポリアミド系複合樹脂層が積層され、外周側に接着層を介してポリエステル・ポリエーテル共重合体よりなる層が積層されていることを特徴とするホース内管用積層樹脂管状体。
【請求項２】
請求項１において、該ＥＶＯＨ系複合樹脂の該エラストマー含有率が１０〜４０重量％であることを特徴とするホース内管用積層樹脂管状体。
【請求項３】
請求項２において、該エラストマーが変性エラストマー、又は変性エラストマーと未変性エラストマーとの混合物であることを特徴とするホース内管用積層樹脂管状体。
【請求項４】
請求項１ないし３のいずれか１項において、該ＥＶＯＨ系複合樹脂の該変性エラストマー含有率が５〜２０重量％であることを特徴とするホース内管用積層樹脂管状体。
【請求項５】
請求項３又は４において、該変性エラストマーの酸価が３〜１５．０ｍｇ−ＣＨ３ＯＮａ／ｇであることを特徴とするホース内管用積層樹脂管状体。
【請求項６】
請求項１ないし５のいずれか１項において、該ＥＶＯＨ系複合樹脂層は、エチレン・ビニルアルコール共重合体よりなる海相と、エラストマーよりなる島相とを有する海島構造を有し、該エラストマーの島相中にエチレン・ビニルアルコール共重合体が散点状に分散していることを特徴とするホース内管用積層樹脂管状体。
【請求項７】
請求項１ないし６のいずれか１項において、該エチレン・ビニルアルコール共重合体のエチレン含有量が２８〜４０モル％であることを特徴とするホース内管用積層樹脂管状体。
【請求項８】
請求項１ないし７のいずれか１項において、前記接着層が変性ポリオレフィン系樹脂を含むことを特徴とするホース内管用積層樹脂管状体。
【請求項９】
請求項１ないし８のいずれか１項に記載のホース内管用積層樹脂管状体を有する冷媒輸送用ホース。
【請求項１０】
請求項９において、前記ホース内管用積層樹脂管状体の外周側に、補強糸よりなる補強層と外被ゴム層とが設けられていることを特徴とする冷媒輸送用ホース。
【発明の詳細な説明】
【技術分野】
【０００１】
本発明は、柔軟性、ガスバリア性及び耐湿性に優れ、これを冷媒輸送用ホースの最内層として用いることにより、ガスバリア性（耐冷媒透過性）、動的耐久性（振動耐久性）、柔軟性及び耐湿性に優れた冷媒輸送用ホースを提供し得るホース内管用積層樹脂管状体と、このホース内管用積層樹脂管状体を有する冷媒輸送用ホースに関する。
【背景技術】
【０００２】
従来、自動車用エアコンには冷媒としてＨＦＣ−１３４ａ（Ｒ−１３４ａ）などのフロンガスが用いられている。
【０００３】
この自動車用エアコンの配管には乗り心地改善の観点から、振動吸収性能に優れているゴムホースが用いられている。
このゴムホースの構造としては、冷媒の漏洩を防止する為に、最内層にガスバリア性に優れ、かつ耐インパルス性能など振動耐久性にも優れるナイロン系樹脂層を配し、その上に内管ゴム層を設け、その上にＰＥＴ等の有機繊維よりなる補強糸層を設け、更にその上に耐候性を有するＥＰＤＭゴム層を配した構造が用いられている。
【０００４】
昨今、環境問題が大きく取り沙汰されるようになってきており、自動車用エアコンに冷媒として用いられているフロンガスＲ−１３４ａの地球温暖化係数が問題視されつつある。現行のフロンガスＲ−１３４ａは、オゾン層破壊係数はゼロであるものの地球温暖化係数が１５００近くあり、漏洩量の大幅な低減が求められるようになってきた。
【０００５】
この流れを受け、２００３年中ごろにＥＵにて新しいフッ化ガスの排出規制案が採択され、自動車ＯＥ各社において、冷媒の漏洩量の大幅な削減が大きな関心事となった。
【０００６】
次世代の冷媒には、地球温暖化係数が１５０以下であることが求められている。この数値を満たす代替冷媒としては、フレオン系が考えられ、Ｒ−１５２ａや、Ｆｌｕｉｄ−Ｈなどの新たに開発された混合冷媒が有望視されている。Ｒ−１５２ａは、Ｒ−１３４ａ対比で同じ条件下でのホース透過量が４倍程度と高いため、ホースに対してより高い耐透過性が求められる。またＦｌｕｉｄ−Ｈなどの混合冷媒は、共沸性を示すといわれているが、各成分毎のホースに対する透過係数が大きく異なり、使用中に冷媒の組成が大きく変化してしまう、いわゆる選択透過の問題がある。現状では、選択透過性自体を抑制するのは困難であるため、総透過量を抑制する事で残存冷媒の組成変化を低減させるアプローチが有効と考えられる。即ち、いずれのフレオン系新冷媒においても、共通して、耐透過性に優れたホースが要求される。
【０００７】
一方、究極の冷媒として地球温暖化係数＝１．０の炭酸ガス冷媒がある。但し炭酸ガスが冷媒として機能するためには、超臨界状態が必要であり、より厳しい高耐熱／高耐圧性がホースに求められる。またガスの透過量は、温度及び圧力の増大により顕著に増大するため、炭酸ガス冷媒においても、フレオン系冷媒と同様にガスバリア性の大幅な向上が求められるようになる。
【０００８】
そこで、この問題を解決するために、本出願人は、先に、ガスバリア性と柔軟性に優れたＥＶＯＨ系複合樹脂及び冷媒輸送用ホースを提案した（特開２００７−９１７１号公報）。この冷媒輸送用ホースは、ガスバリア性に優れるエチレン・ビニルアルコール共重合体にエラストマーをブレンドする事で柔軟化した複合樹脂層とポリアミド樹脂層との多層構造にすることで、ホースの柔軟性や耐繰り返し加圧性（インパルス性）を維持しつつ大幅にガスバリア性を向上させたものである。
【特許文献１】特開２００７−９１７１号公報
【発明の開示】
【発明が解決しようとする課題】
【０００９】
特開２００７−９１７１号公報に記載される冷媒輸送用ホースは、ガスバリア性と柔軟性、耐久性に優れるが、更なる改善が望まれる。
即ち、冷媒輸送用ホースの内部流体は冷媒とコンプレッサーの潤滑油であるが、現行のフロンガスＲ−１３４ａとコンプレッサー潤滑油であるポリアルキレングリコール（ＰＡＧ）は共に親水性が高いため、水分を吸収しやすい。これらの内部流体が水分を吸収し、エアコンシステム内の水分率が上がるとエキスパンションバルブで凍結し、配管の詰まりを発生させることがある。そのため冷媒輸送用ホースは、柔軟性や耐久性、ガスバリア性に加えて、耐透湿性に優れることが望まれている。
また、従来のフロンガスの代替材料としてのフレオン、二酸化炭素は、フロンに比べて親水性が高いため、これらの代替材料用のホースについても、従来にない高い耐湿性、耐水性が求められる。
【００１０】
本発明は、上記従来の実状に鑑みてなされたものであって、ガスバリア性（耐冷媒透過性）、動的耐久性（振動耐久性）、柔軟性に優れ、且つ、耐湿性（耐水分透過性）、耐水性に優れたホース内管用積層樹脂管状体及びこのホース内管用積層樹脂管状体を有する冷媒輸送用ホースを提供することを目的とする。
【課題を解決するための手段】
【００１１】
本発明者は、上記課題を解決すべく、鋭意検討した結果、ガスバリア性及び柔軟性に優れるエチレン・ビニルアルコール共重合体と、エラストマーとを含むＥＶＯＨ系複合樹脂よりなる層の内周側及び／又は外周側に、耐湿性、耐水性の高いポリエステル・ポリエーテル共重合体よりなる層を積層することにより、ＥＶＯＨ系複合樹脂層のガスバリア性及び柔軟性を維持した上で、耐湿性、耐水性を更に改善することができることを見出し、本発明を完成させた。
【００１２】
なお、耐湿層（耐透湿層）に優れた樹脂として、ポリアミド・ポリエーテル共重合体もあるが、本発明で用いるポリエステル・ポリエーテル共重合体は、ポリアミド・ポリエーテル共重合体よりも更に耐湿層（耐透湿層）に優れる。ただし、ポリアミド・ポリエーテル共重合体を用いた場合、ＥＶＯＨ系複合樹脂と共押し出しで良好な接着を得ることができるが、ポリエステル・ポリエーテル共重合体は、共押し出しで十分な接着性を得ることができないため、ＥＶＯＨ系複合樹脂層とポリエステル・ポリエーテル共重合体層との間に接着層を介在させることが必須となる。
【００１３】
本発明（請求項１）のホース内管用積層樹脂管状体は、エチレン・ビニルアルコール共重合体とエラストマーとを含むＥＶＯＨ系複合樹脂よりなる層を備えたホース内管用積層樹脂管状体であって、該エラストマー全体での平均酸価が１．５〜７．５ｍｇ−ＣＨ３ＯＮａ／ｇであり、該ＥＶＯＨ系複合樹脂層の内周側にポリアミドとエチレンプロピレン共重合体とを含むポリアミド系複合樹脂層が積層され、外周側に接着層を介してポリエステル・ポリエーテル共重合体よりなる層が積層されていることを特徴とするものである。
【００１４】
請求項２のホース内管用積層樹脂管状体は、請求項１において、該ＥＶＯＨ系複合樹脂の該エラストマー含有率が１０〜４０重量％であることを特徴とするものである。
【００１５】
請求項３のホース内管用積層樹脂管状体は、請求項２において、該エラストマーが変性エラストマー、又は変性エラストマーと未変性エラストマーとの混合物であることを特徴とするものである。
【００１６】
請求項４のホース内管用積層樹脂管状体は、請求項１ないし３のいずれか１項において、該ＥＶＯＨ系複合樹脂の該変性エラストマー含有率が５〜２０重量％であることを特徴とするものである。
【００１７】
請求項５のホース内管用積層樹脂管状体は、請求項３又は４において、該変性エラストマーの酸価が３〜１５．０ｍｇ−ＣＨ３ＯＮａ／ｇであることを特徴とするものである。
【００１８】
請求項６のホース内管用積層樹脂管状体は、請求項１ないし５のいずれか１項において、該ＥＶＯＨ系複合樹脂層は、エチレン・ビニルアルコール共重合体よりなる海相と、エラストマーよりなる島相とを有する海島構造を有し、該エラストマーの島相中にエチレン・ビニルアルコール共重合体が散点状に分散していることを特徴とするものである。
【００１９】
請求項７のホース内管用積層樹脂管状体は、請求項１ないし６のいずれか１項において、該エチレン・ビニルアルコール共重合体のエチレン含有量が２８〜４０モル％であることを特徴とするものである。
【００２０】
請求項８のホース内管用積層樹脂管状体は、請求項１ないし７のいずれか１項において、前記接着層が変性ポリオレフィン系樹脂を含むことを特徴とするものである。
【００２１】
本発明（請求項９）の冷媒輸送用ホースは、請求項１ないし８のいずれか１項に記載のホース内管用積層樹脂管状体を有するものである。
【００２２】
請求項１０の冷媒輸送用ホースは、請求項９において、前記ホース内管用積層樹脂管状体の外周側に、補強糸よりなる補強層と外被ゴム層とが設けられていることを特徴とするものである。
【発明の効果】
【００２３】
本発明のホース内管用積層樹脂管状体は、ガスバリア性、柔軟性、耐繰り返し加圧性に優れる上に、耐透湿性、耐水性にも優れる。このため、このホース内管用積層樹脂管状体を備える本発明の冷媒輸送用ホースは、親水性の高い内部流体にも十分に対応することができ、透湿による問題を発生させることなく、高い信頼性のもとに、長期に亘り使用することができる。
【００２４】
本発明では、前記ＥＶＯＨ系複合樹脂のエラストマー含有率が１０〜４０重量％であることが好ましい。エラストマー含有率を１０〜４０重量％とすることにより、ガスバリア性、柔軟性、耐久性に優れるＥＶＯＨ系複合樹脂層とすることができる。
【００２５】
また、本発明では、前記エラストマーを変性エラストマー又は変性エラストマーと未変性エラストマーとの混合物とすることが好ましく、特にＥＶＯＨ系複合樹脂が変性エラストマーを５〜２０重量％含有していることが好ましい。ＥＶＯＨ系複合樹脂の変性エラストマー含有率が５〜２０重量％であると、変性エラストマーを配合したことによる混練性、アロイ構造の改善効果を得た上で、押出し時、肌荒れ等の外観不良（フィッシュアイ）を防止することができる。
【００２６】
この変性エラストマーとしては、酸価が３〜１５ｍｇ−ＣＨ３ＯＮａ／ｇであるものを用い、且つ、エラストマー全体での平均酸価が１．５〜７．５ｍｇ−ＣＨ３ＯＮａ／ｇとすることが好ましい。このような配合にすると、エチレン・ビニルアルコール共重合体と、エラストマーの相溶状態が良好になり、また粘度の増大も抑えられるため、成形加工性も良好になる。
【発明を実施するための最良の形態】
【００２７】
以下に本発明のホース内管用積層樹脂管状体及び冷媒輸送用ホースの実施の形態を詳細に説明する。
【００２８】
本発明のホース内管用積層樹脂管状体は、ＥＶＯＨ系複合樹脂よりなる層の内周側及び／又は外周側に接着層を介してポリエステル・ポリエーテル共重合体よりなる層が積層されてなるものである。
【００２９】
まず、本発明に用いるＥＶＯＨ系複合樹脂について説明する。
本発明に用いるＥＶＯＨ系複合樹脂は、エチレン・ビニルアルコール共重合体に柔軟性付与剤としてのエラストマーを添加してポリマーアロイとしたものである。
【００３０】
エチレン・ビニルアルコール共重合体のエチレン／ビニルアルコール組成割合としては、エチレンが多く、ビニルアルコールが少ないとその性状はポリエチレンに近くなり、柔軟性は向上するものの、融点が下がり、更にガスバリア性が損なわれる。逆にエチレンが少なく、ビニルアルコールが多いと柔軟性は損なわれるが、融点が上昇し、ガスバリア性が大きく向上する。よってエチレン含量は、２８〜４０モル％程度であることが好ましい。
【００３１】
エチレン・ビニルアルコール共重合体としては、１種を単独で用いても良く、分子量、組成比等の異なるものの２種以上を組み合わせて用いても良い。
【００３２】
エラストマーとしては、α−オレフィン系エラストマーが好ましく、例えば、エチレン・ブテン共重合体、ＥＰＲ（エチレン−プロピレン共重合体）、変性エチレン・ブテン共重合体、ＥＥＡ（エチレン−エチルアクリレート共重合体）、変性ＥＥＡ、変性ＥＰＲ、変性ＥＰＤＭ（エチレン−プロピレン−ジエン三元共重合体）、アイオノマー、α−オレフィン共重合体、変性ＩＲ（イソプレンゴム）、変性ＳＥＢＳ（スチレン−エチレン−ブチレン−スチレン共重合体）、ハロゲン化イソブチレン−パラメチルスチレン共重合体、エチレン−アクリル酸変性体、エチレン−酢酸ビニル共重合体、及びその酸変性物、及びそれらを主成分とする混合物等が挙げられる。これらは１種を単独で用いても良く、２種以上を混合して用いても良い。
【００３３】
エラストマーとしては、特に、無水マレイン酸などの酸無水物、グリシジルメタクリレートなどのアクリル酸アルキルエステル、エポキシ及びその変性体などで変性したものが、エチレン・ビニルアルコール共重合体をベースポリマーとする微細なアロイ構造を得ることができ、好ましい。
【００３４】
本発明に用いるＥＶＯＨ系複合樹脂中のエラストマー含有量は、少な過ぎるとエラストマーを配合したことによる柔軟性、耐久性の改善効果を十分に得ることができず、多過ぎるとガスバリア性が低下するため、ＥＶＯＨ系複合樹脂中の含有率で１０〜４０重量％、特に１０〜３５重量％、とりわけ２０〜３０重量％であることが好ましい。ＥＶＯＨ系複合樹脂中のエラストマーの含有量が多過ぎると、後述の海島構造において海相と島相とが逆転し、ガスバリア性が著しく低下するため、好ましくない。
【００３５】
なお、エラストマーとして酸変性エラストマー等の変性エラストマーを用いた場合、混練り（分散）時に少ない比エネルギー及び高い混練り技術を必要としないという効果が得られるが、その配合量が多いと樹脂のゲル化を引き起こし、押出し時、肌荒れ等の外観不良（フィッシュアイ）を引き起こすため、エラストマーとして変性エラストマーを用いる場合、ＥＶＯＨ系複合樹脂中の変性エラストマーの含有量は２０重量％以下、例えば５〜２０重量％、とりわけ１０〜２０重量％とすることが好ましい。
特に、本発明では、ＥＶＯＨ系複合樹脂中のエラストマーのうちの４０〜１００重量％を酸変性エラストマーとしたものが好ましい。
【００３６】
ところで、元来、エチレン・ビニルアルコール共重合体と前述のエチレン系エラストマー等の各種エラストマーとは相溶しない。本発明では、このような非相溶系において相溶状態、即ち、良好な分散状態を形成することにより、本発明の目的を達成する。しかして、この相溶状態の形成には、エラストマーの少なくとも一部が無水マレイン酸等により変性されていることが重要であり、良好な分散形態を得るために用いるエラストマーの全体の平均の酸価（酸変性率）は１．５ｍｇ−ＣＨ３ＯＮａ／ｇ以上である。
【００３７】
エラストマーの酸価は高いほど、分散形態は良好となるが、酸価の増大に伴って得られるＥＶＯＨ系複合樹脂の粘度が増大し、成形加工性が損なわれる。このため、この酸価の増大による粘度増加を低減するために、エラストマーの酸価は、良好な分散状態が得られる範囲において低い方が好ましく、用いるエラストマーの全体での平均酸価は７．５ｍｇ−ＣＨ３ＯＮａ／ｇ以下である。
【００３８】
特に、エラストマーの平均酸価を２．０〜５．０ｍｇ−ＣＨ３ＯＮａ／ｇとすることにより、柔軟性、ガスバリア性、耐久性及び耐湿性に優れたものが得られることから好ましい。
【００３９】
また、同じ平均酸価であっても、用いるエラストマー中に含まれる変性エラストマーの酸価が高い場合、このような変性エラストマーを未変性エラストマーと混合することにより、平均酸価を下げても、押し出し時に局部的な過反応によると思われるゲル状の異物が発生してしまう。従って、用いる変性エラストマーの酸価は、１５．０ｍｇ−ＣＨ３ＯＮａ／ｇ以下であることが好ましい。
【００４０】
即ち、例えば、酸価３０ｍｇ−ＣＨ３ＯＮａ／ｇの酸変性エラストマーと未変性エラストマーを１７：８３の重量比で混合して、エラストマー全体の平均酸価を約５（＝３０×１７÷１００）とした混合エラストマーＡと、酸価１０の酸変性エラストマーと未変性エラストマーを５０：５０の重量比で混合してエラストマー全体の平均酸価を５とした混合エラストマーＢとでは、これを用いて得られるＥＶＯＨ系複合樹脂の見掛けの粘度と分散粒径は同等でも加工安定性が大きく異なるものとなり、混合エラストマーＡでは押出し時にゲル状の異物が散見されるが、混合エラストマーＢでは良好な安定性を得ることができる。従って、用いる変性エラストマーの酸価は１５．０ｍｇ−ＣＨ３ＯＮａ／ｇ以下であることが好ましい。なお、変性エラストマーの酸価の下限は３ｍｇ−ＣＨ３ＯＮａ／ｇとなる。
【００４１】
特に、用いる酸変性エラストマーの酸価を３．０〜８．０ｍｇ−ＣＨ３ＯＮａ／ｇとすることにより、柔軟性、ガスバリア性、耐久性及び耐湿性に優れたものが得られることから好ましい。
【００４２】
このようにエチレン・ビニルアルコール共重合体にエラストマーを配合することにより、柔軟性、耐久性は改善されるものの、ガスバリア性の低下は避けられない。しかしながら、エチレン・ビニルアルコール共重合体とエラストマーとの微細なアロイ構造をとることにより、特に、エチレン・ビニルアルコール共重合体の海相内にエラストマーの島相が分散すると共に、このエラストマーの島相内にエチレン・ビニルアルコール共重合体が散点状に分散した構造であることにより、エラストマーを配合したことによるガスバリア性の低下を抑制することができ、好ましい。
【００４３】
特に、エチレン・ビニルアルコール共重合体（海相を構成するエチレン・ビニルアルコール共重合体とエラストマーの島相内に散点状に存在するエチレン・ビニルアルコール共重合体相との合計）に対するエラストマーの島相内に散点状に存在するエチレン・ビニルアルコール共重合体相の割合（以下、その割合を「散点状分散率」と称す。）が５〜４０重量％程度であることが好ましい。この割合が５重量％未満では、エラストマーの島相内にエチレン・ビニルアルコール共重合体相を散点状に存在させることによる効果を十分に得ることができず、逆に４０重量％を超えると、海相としてのエチレン・ビニルアルコール共重合体相が少なくなり過ぎてガスバリア性が低下するおそれがある。
【００４４】
また、エラストマーの島相の大きさ及びこのエラストマー島相内のエチレン・ビニルアルコール共重合体相の大きさは、エラストマー島相の大きさがほぼ０．４〜１．５μｍ、エチレン・ビニルアルコール共重合体相の大きさが０．０５〜０．５μｍ程度であることが好ましい。
【００４５】
なお、本発明に用いるＥＶＯＨ系複合樹脂は、樹脂成分としてエチレン・ビニルアルコール共重合体以外の樹脂成分を含んでいても良いが、その場合において、ＥＶＯＨ系複合樹脂中の全樹脂成分のうちの７０重量％以上がエチレン・ビニルアルコール共重合体であることが、ガスバリア性の確保のために好ましい。
【００４６】
この場合の他の樹脂成分としては、ポリアミド系樹脂等の１種又は２種以上が挙げられる。
【００４７】
また、本発明に用いるＥＶＯＨ系複合樹脂には、必要に応じて老化防止剤、酸化劣化剤等の添加剤を加えても良い。
【００４８】
ところで、ＥＶＯＨ系複合樹脂の成形加工性、特に薄膜での押出し安定性を勘案すると、ＥＶＯＨ系複合樹脂の流動性が重要であり、ＡＳＴＭ  Ｄ  １２３８に準拠して２５０℃，荷重５００５ｇにて測定されたＭＦＲ値（以下「ＭＦＲ（２５０℃／５００５ｇ）」と称す。）は３．０以上であることが好ましい。このＥＶＯＨ系複合樹脂のＭＦＲ（２５０℃／５００５ｇ）の上限については特に制限はないが、通常２０以下である。
【００４９】
本発明に用いるＥＶＯＨ系複合樹脂、特に前述のような海島構造のモルフォロジーを有するＥＶＯＨ系複合樹脂は、例えば、次の(1)又は(2)の方法で製造することができる。  
(1)  エチレン・ビニルアルコール共重合体とエラストマーとを所定の配合比にして混練りし、マスターバッチを作った後、そのマスターバッチとエチレン・ビニルアルコール共重合体を混練りする方法。
(2)  エチレン・ビニルアルコール共重合体及びエラストマーブレンド物を高剪断により溶融混練りする方法。
【００５０】
次に、本発明に用いるポリエステル・ポリエーテル共重合体について説明する。
【００５１】
本発明に用いるポリエステル・ポリエーテル共重合体は、一般的にホース内管用積層樹脂に用いられるものであればどのようなものでもよく、市販品を用いることもでき、例えば東レ・デュポン社製「Ｈｙｔｒｅｌ４０４７」等を用いることができる。
【００５２】
ポリエステル・ポリエーテル共重合体は、１種を単独で用いてもよく、芳香族ポリエステルやポリアルキレングリコールの種類、その含有割合等の異なるものの２種以上を混合して用いてもよい。
【００５３】
前述の如く、ＥＶＯＨ系複合樹脂とポリエステル・ポリエーテル共重合体とは接着性が低いためにＥＶＯＨ系複合樹脂層とポリエステル・ポリエーテル共重合体層との間には接着層を介在させる必要がある。
【００５４】
この接着層としては、接着樹脂として変性ポリオレフィン系樹脂を含む層が好ましい。変性ポリオレフィン系樹脂としては、市販品を用いることができ、例えば、三菱化学社製「Ｍｏｄｉｃ−ＡＰ」等を用いることができる。
【００５５】
変性ポリオレフィン系樹脂としては、１種を単独で用いてもよく、ポリオレフィン系樹脂或いはその変性に用いた不飽和カルボン酸若しくはその誘導体などが異なるものの２種以上を混合して用いてもよい。
【００５６】
このような接着層の厚さは薄過ぎると十分な層間接着性を得ることができず、厚過ぎでもそれ以上の効果は望めず不経済であると共に、樹脂管状体の肉厚が増すことから、３〜２０μｍ程度であることが好ましい。
【００５７】
次に、このような樹脂よりなる本発明のホース内管用積層樹脂管状体及びこのホース内管用積層樹脂管状体を有する本発明の冷媒輸送用ホースについて、図面を参照して説明する。なお、以下においてＥＶＯＨ系複合樹脂層とポリエステル・ポリエーテル共重合体層との間の接着層は、図示を省略してある。また、接着層は積層数に数えないものとする。
【００５８】
図１（ａ）〜（ｅ）は、本発明の積層樹脂管状体の実施の形態を示す斜視図であり、図２，３は、本発明の冷媒輸送用ホースの実施の形態を示す斜視図である。
【００５９】
図１（ａ）の積層樹脂管状体１Ａは、内側から、第２の樹脂層１ｂ、接着層（図示せず）、第１の樹脂層１ａの順で積層された２層の積層構造であり、また、図１（ｂ）の積層樹脂管状体１Ｂは、内側から、第１の樹脂層１ａ、接着層（図示せず）、第２の樹脂層１ｂの順で積層された２層の積層構造である。
【００６０】
図１（ｃ）の積層樹脂管状体１Ｃは、内側から、第１の樹脂層１ａ−１、接着層（図示せず）、第２の樹脂層１ｂ、接着層（図示せず）、第１の樹脂層１ａ−２の順で積層された３層の交互積層構造であり、また、図１（ｄ）の積層樹脂管状体１Ｄは、内側から、第１の樹脂層１ａ−１、接着層（図示せず）、第２の樹脂層１ｂ−１、接着層（図示せず）、第１の樹脂層１ａ−２、接着層（図示せず）、第２の樹脂層１ｂ−２、接着層（図示せず）、第１の樹脂層１ａ−３の順で積層された５層の交互積層構造である。図１（ｅ）の積層樹脂管状体１Ｅは、内側から、第３の樹脂層１ｃ、第２の樹脂層１ｂ、接着層（図示せず）、第１の樹脂層１ａの順で積層された３層の構造である。
【００６１】
ここで、第１の樹脂層１ａ，１ａ−１，１ａ−２，１ａ−３は、主として耐湿性と柔軟性を担う層であり、上述のポリエステル・ポリエーテル共重合体で構成される。
【００６２】
この第１の樹脂層１ａ，１ａ−１，１ａ−２，１ａ−３の膜厚は、ホースの耐湿性の点より、厚い方が好ましいが、膜厚が厚くなるとホースとしての柔軟性を犠牲にする。
従って第１の樹脂層の膜厚は、１０〜４００μｍ、特に１５〜１００μｍであることが好ましい。
【００６３】
第２の樹脂層１ｂ，１ｂ−１，１ｂ−２は、主としてガスバリア性を担う層であり、上述したＥＶＯＨ系複合樹脂で構成される。この第２の樹脂層１ｂ，１ｂ−１，１ｂ−２の膜厚は、ホースのガスバリア性、耐久性能上は厚ければ厚いほど好ましいが、一方で膜厚が厚くなると、ホースとしての柔軟性を犠牲にする。従って、第２の樹脂層１ｂ，１ｂ−１，１ｂ−２の膜厚は２０〜３００μｍ、特に５０〜１００μｍであることが好ましい。
【００６４】
図１（ｅ）の第３の樹脂層１ｃは、主として耐久性と柔軟性を担う層であり、好ましくはポリアミド６：５８〜７２重量部及びエラストマー：４２〜２８重量部を含み（ただし、ポリアミド６とエラストマーとの合計で１００重量部とする。）、ポリアミド６の海相内にエラストマーの島相が分散すると共に、このエラストマーの島相内にポリアミド６が散点状に分散した構造のポリアミド６−エラストマー系複合樹脂よりなる。ここで、ポリアミド６−エラストマー系複合樹脂のポリアミド６が５８重量部より少ないと、たとえ上記特定の海島構造のモルフォロジーであってもガスバリア性が劣るものとなる。逆に、ポリアミド６が７２重量部よりも多いと、たとえ上記特定の海島構造のモルフォロジーであっても柔軟性に劣るものとなる。
【００６５】
また、ポリアミド６−エラストマー系複合樹脂が上記特定のポリアミド６−エラストマーの組成範囲であっても、上記特定の海島構造のモルフォロジーを示さない場合には、良好なガスバリア性及び柔軟性を得ることができない。このガスバリア性及び柔軟性を共に最良なものとするためには、特に、ポリアミド６（海相を構成するポリアミド６とエラストマーの島相内に散点状に存在するポリアミド６相との合計）に対するエラストマーの島相内に散点状に存在するポリアミド６相の割合（以下、その割合を「散点状分散率」と称す。）が２．５〜３０重量％程度であることが好ましい。この割合が２．５重量％未満では、エラストマーの島相内にポリアミド６相を散点状に存在させることによる前述の効果を十分に得ることができず、逆に３０重量％を超えると、海相としてのポリアミド６相が少なくなり過ぎてガスバリア性が低下するおそれがある。
【００６６】
また、エラストマーの島相の大きさ及びこのエラストマー島相内のポリアミド６相の大きさは、エラストマー島相の大きさがほぼ０．４〜１．５μｍ、ポリアミド６相の大きさが０．０５〜０．５μｍ程度であることが好ましい。
【００６７】
エラストマーとしては、エチレン・ブテン共重合体、変性エチレン・ブテン共重合体、ＥＥＡ（エチレン−エチルアクリレート共重合体）、変性ＥＥＡ、変性ＥＰＲ（エチレン−プロピレン共重合体）、変性ＥＰＤＭ（エチレン−プロピレン−ジエン三元共重合体）、アイオノマー、α−オレフィン共重合体、変性ＩＲ（イソプレンゴム）、変性ＳＥＢＳ（スチレン−エチレン−ブチレン−スチレン共重合体）、ハロゲン化イソブチレン−パラメチルスチレン共重合体、エチレン−アクリル酸変性体、エチレン−酢酸ビニル共重合体、及びその酸変性物、及びそれらを主成分とする混合物等が挙げられる。これらは１種を単独で用いても良く、２種以上を混合して用いても良い。
【００６８】
このポリアミド６−エラストマー系複合樹脂には、必要に応じて老化防止剤、酸化劣化剤等の添加剤を加えても良い。
【００６９】
なお、ポリアミド６−エラストマー系複合樹脂の上記特定の海島構造のモルフォロジーを形成する方法としては、
(1)  ポリアミド６とエラストマーとを所定の配合比にして混練りし、マスターバッチを作った後、そのマスターバッチとポリアミド６を混練りする方法。  
(2)  ポリアミド６及びエラストマーブレンド物を高剪断により溶融混練りする方法。
等がある。
【００７０】
図１（ａ）に示す２層積層構造の積層樹脂管状体１Ａでは、第２の樹脂層１ｂの膜厚を３０〜２００μｍとし、第１の樹脂層１ａの膜厚を２０〜８０μｍとすることが好ましい。また、図１（ｂ）に示す２層積層構造の積層樹脂管状体１Ｂでは、第１の樹脂層１ａの膜厚を２０〜８０μｍとし、第２の樹脂層１ｂの膜厚を３０〜２００μｍとすることが好ましい。
【００７１】
図１（ｃ）に示す３層積層構造の積層樹脂管状体１Ｃでは、第１の樹脂層１ａ−１及び１ａ−２の膜厚を各々３０〜２００μｍ、第２の樹脂層１ｂの膜厚を２０〜８０μｍとすることが好ましい。また、図１（ｄ）に示す５層積層構造の積層樹脂管状体１Ｄでは、第１の樹脂層１ａ−１，１ａ−３の膜厚を各々２０〜１００μｍとし、第１の樹脂層１ａ−２の膜厚を２０〜１００μｍとし、第２の樹脂層１ｂ−１，１ｂ−２の膜厚を各々２０〜８０μｍとすることが好ましい。
【００７２】
図１（ｅ）に示す３層積層構造の積層樹脂管状体１Ｅでは、第１の樹脂層１ａの膜厚を２０〜２００μｍとし、第２の樹脂層１ｂの膜厚を２０〜５０μｍとし、第３の樹脂層１ｃの膜厚を１５０〜２５０μｍとすることが好ましい。
【００７３】
なお、積層樹脂管状体は、第１の樹脂層／（接着層）／第２の樹脂層／（接着層）／第１の樹脂層／（接着層）／第２の樹脂層の４層積層構造であっても良い。
【００７４】
このような複数積層構造の積層樹脂管状体１Ａ〜１Ｅは、これらの複数の樹脂層を共押し出し成形することにより、容易に一体成形で製造することができ、この場合において、エチレン・ビニルアルコール共重合体とポリエステル・ポリエーテル共重合体とは接着性が低いため、この共押し出しに際して、ＥＶＯＨ系複合樹脂層とポリエステル・ポリエーテル共重合体層との間に前述の接着層を形成する変性ポリオレフィン系樹脂を押し出して接着層を介在させる。ポリアミドとＥＶＯＨ系複合樹脂とは比較的接着性に優れるため、共押し出しに際して、前述の第３の樹脂層１ｃと第２の樹脂層１ｂとの間には、別途特別な接着のための処理を行う必要はない。
【００７５】
前述の如く、冷媒輸送用ホースでは、ホースの外側から水分が浸入すると、内部流体である冷媒やコンプレッサーの潤滑油の水分率が上昇し、エキスパンションバルブでの凍結、配管の詰まりが生じる。従って、本発明のホース内管用積層樹脂管状体では、耐湿性の高いポリエステル・ポリエーテル共重合体層をＥＶＯＨ系複合樹脂層の外周側に積層することが好ましい。また、更に、耐インパルス性、耐冷媒性に優れるポリアミド系複合樹脂層をＥＶＯＨ系複合樹脂層の内周側に積層することが好ましい。
【００７６】
図２の冷媒輸送用ホース１０では、内層ゴム層２と外被ゴム５との間に補強糸層３が形成され、内層ゴム層２の内周に、上述のような本発明の積層樹脂管状体１が形成されている。補強糸層３は、補強糸をスパイラル状に巻き付けた第１補強糸層３Ａと、この第１補強糸層３Ａとは逆方向にスパイラル状に補強糸を巻き付けた第２補強糸層３Ｂとが中間ゴム層４を介して積層形成されている。なお、必要に応じて、積層樹脂管状体１と内管ゴム層２との間には接着剤層を設けてもよい。
【００７７】
図３の冷媒輸送用ホース１０Ａは、図２の冷媒輸送用ホース１０において、本発明の積層樹脂管状体１の内層に更に内側ゴム層６が最内層として形成されている。この内側ゴム層６と積層樹脂管状体１との間にも必要に応じて接着剤層を設けても良い。
【００７８】
本発明の冷媒輸送用ホースのその他の構成については、特に制限はなく、通常の冷媒輸送用ホースの構成を採用することができる。
【００７９】
例えば、図２，３に示す冷媒輸送用ホース１０，１０Ａにおいて、内層ゴム層２及び外被ゴム５を構成するゴムとしては、一般にブチルゴム（ＩＩＲ）、塩素化ブチルゴム（Ｃ１−ＩＩＲ）、塩素化ポリエチレン、クロロスルホン化ポリエチレン、臭素化ブチルゴム（Ｂｒ−ＩＩＲ）、イソブチレン−ブロモパラメチルスチレン共重合体、ＥＰＲ（エチレン−プロピレン共重合体）、ＥＰＤＭ（エチレン−プロピレン−ジエン三元共重合体）、ＮＢＲ（アクリロニトリルブタジエンゴム）、ＣＲ（クロロプレンゴム）、水素添加ＮＢＲ、アクリルゴム、エチレンアクリルゴム（ＡＥＭ）、これらのゴムの２種以上のブレンド物或いは、これらのゴムを主成分とするポリマーとのブレンド物、好ましくはブチル系ゴム、ＥＰＤＭ系ゴムが用いられる。これらのゴムには、通常用いられる充填剤、加工助剤、老化防止剤、加硫剤、加硫促進剤等の配合処方を適用できる。
【００８０】
なお、内層ゴム層２のゴム種と外被ゴム５のゴム種は同種のものであっても、異種のものであっても良い。
【００８１】
また、中間ゴム層４のゴムは、内層ゴム層２及び外被ゴム５との接着性が良いものであれば良く、特に制限はない。
【００８２】
補強糸についても、通常用いられるものであれば特に制限はない。一般的には、ポリエステル、全芳香族ポリエステル、ナイロン、ビニロン、レーヨン、アラミド、ポリアリレート、ポリエチレンナフタレート及びこれらの混撚り糸が用いられる。
本発明の冷媒輸送用ホースは、このような補強糸をホース内管用積層樹脂管状体にスパイラル状又はブレード状に巻きつけた補強層を有することが好ましい。
【００８３】
内層ゴム層２の厚さは、柔軟性の面から０．８〜４ｍｍ程度とするのが好ましい。更に、補強糸を含む中間ゴム層４の厚さは０．５〜５ｍｍ程度、外被ゴム層５の厚さは１〜２ｍｍ程度とするのが好ましい。
【００８４】
また、図３に示す冷媒輸送用ホース１０Ａにおいて、内側ゴム層６を構成するゴムとしては、ＩＩＲ、塩素化ＩＩＲ、臭素化ＩＩＲ、ＣＲ、ＮＢＲ、水素添加ＮＢＲ、アクリルゴム、エチレンアクリルゴム等が挙げられ、その厚さは０．３〜１．５ｍｍ程度とするのが好ましい。
【００８５】
このような本発明の冷媒輸送用ホースは、常法に従って、マンドレル上に各構成層の材料を所定の厚さに押し出して積層し、１４０〜１７０℃で３０〜１２０分間加硫することにより製造することができる。
【実施例】
【００８６】
以下に、実施例、及び比較例を挙げて本発明をより具体的に説明するが、本発明はその要旨を超えない限り、以下の実施例に限定されるものではない。
【００８７】
なお、以下の実施例、及び比較例において用いた内層ゴム層、中間ゴム層及び外被ゴム層のゴム割合は下記表１〜３に示す通りである。
【００８８】
【表１】
0005092724.tif 000002
【００８９】
【表２】
0005092724.tif 000003
【００９０】
【表３】
0005092724.tif 000004
【００９１】
また、積層樹脂管状体の製造に用いた材料は次の通りであり、樹脂管状体を構成する各樹脂層の配合は、表４、表５に示す通りである。
以下において、酸価の単位「ｍｇ−ＣＨ３ＯＮａ／ｇ」は記載を省略する。
なお、樹脂層II−１〜II−１０のＥＶＯＨ系複合樹脂は、エチレン・ビニルアルコール共重合体の海相にエラストマーの島相が分散し、更にこのエラストマーの島相内にエチレン・ビニルアルコール共重合体相が散点状に存在するものである。このエラストマーの島相の分散粒径と、エラストマー成分全体の平均酸価、配合物のＭＦＲを表５に併記する。
【００９２】
ポリアミド６：宇部興産社製  ６ナイロン「１０２２Ｂ」
エチレン・ビニルアルコール共重合体：クラレ製「Ｌ−１０１Ｂ」
無水マレイン酸変性ＥＰＲ：ＪＳＲ株式会社製「Ｔ−７７６１］
（酸価７．４ｍｇ−ＣＨ３ＯＮａ／ｇ）
ポリアミド・ポリエーテル共重合体：宇部興産社製「ＸＰＡ９０４４Ｘ２」
α−ポリオレフィン：三井化学社製  α−オレフィンポリマー（エチレン・ブテン共
重合体）「タフマーＡ−１０５０」
変性α−ポリオレフィン：三井化学社製  マレイン酸変性α−オレフィンポリマー
（エチレン・ブテン共重合体）「タフマーＭＨ７０１０」
ＥＰＲ：ＪＳＲ製「ＥＰ９６１」
変性ＥＰＲ−１：ＪＳＲ製「Ｔ７７１２」（酸価０．９）
変性ＥＰＲ−２：ＪＳＲ製「Ｔ７７４１」（酸価４．７）
変性ＥＰＲ−３：ＪＳＲ製「Ｔ７７６１」（酸価７．４）
変性ＥＰＲ−４：Ｂａｙｅｒ製「ＫＡ８９６２」（酸価１８．５）
ポリエステル・ポリエーテル共重合体：東レ・デュポン社製「Ｈｙｔｒｅｌ４０４７」
変性ポリオレフィン系樹脂：三菱化学社製「Ｍｏｄｉｃ−ＡＰ」
【００９３】
【表４】
0005092724.tif 000005
【００９４】
【表５】
0005092724.tif 000006
【００９５】
実施例１〜６、比較例１〜７、参考例１〜９
＜冷媒輸送用ホースの製造＞
表６，７に示す層構成の１〜３層積層構造の樹脂管状体を用いて、図２に示す構造の冷媒輸送用ホースを製造した。
【００９６】
直径１３ｍｍのマンドレル上に、表６，７に示す積層構成で共押し出して総膜厚３００μｍの積層樹脂管状体１を形成した後、表１に示す内層ゴムを厚み１．６ｍｍに押し出した。この上に、１１００ｄｔｅｘ／５で拠り回数１０回／３８ｍｍのポリエステル補強糸を４８本引き揃えてスパイラル状に巻き付け、この補強糸層上に表２に示す中間ゴムを厚み０．３ｍｍに押し出し、更に、その上に１１００ｄｔｅｘ／５で拠り回数１０回／３８ｍｍのポリエステル補強糸を４８本引き揃えて、上記と逆方向にスパイラル状に巻き付けた。次いで、この上に表３に示す外被ゴムを厚み１．２ｍｍに押し出し、１５０℃で４５分間加硫して、内径１３ｍｍ、外径２１ｍｍの冷媒輸送用ホースを得た。
【００９７】
〈評価〉
得られた冷媒輸送用ホースについて、下記の方法で柔軟性、フロンガスバリア性、耐インパルス性、耐湿性、押出成形性、成形時外観、及び接着性を調べ、結果を表６，７に示した。
【００９８】
柔軟性：
３点曲げ試験で測定した。
ローラー間スパン２００ｍｍで中心をロードセルにて５００ｍｍ／ｍｉｎで押し込み、押し込み荷重を測定し、比較例４の値を１００とした場合の指数で示した。この数値が小さいほど柔軟性に優れる。
【００９９】
フロンガスバリア性：
ホースにフロンガスを所定量充填し、９０℃の恒温槽に放置し、２４時間毎に減少重量を測定した。単位時間当たりの重量減少量が安定した後、ホース１ｍ／１日あたりの漏洩量を測定し、比較例４の漏洩量を１００とした場合の指数で示した。この数値が低いほどガスバリア性に優れる。
【０１００】
耐インパルス性：
繰り返し加圧試験により調べた。
０〜１４０℃、０〜３．３ＭＰａ、２０ＣＰＭの条件で、ホース内面にＰＡＧオイルにて繰り返し加圧し、ホース等の割れ、気密性の確保を確認した。表中の数値は気密性の確保が損なわれるまでの繰り返し数（万回）であり、この値が大きい程耐インパルス性に優れる。
【０１０１】
耐湿性：
以下の手順１〜５に従って、エチレングリコールの水分率を測定し、ホースの耐湿性を評価した。
手順１  ホースに窒素ガス（純度９９．９９６％以上）を通して乾燥状態にする。
手順２  エチレングリコール（純度９９．５％、水分量１０００ｐｐｍ以下）の初期水
分率を測定する。水分率測定は、ＤＩＮ  ５１  ７７７に準拠する。
手順３  ホース内にエチレングリコールを満たして封入する。
手順４  ホースをＵ字状にして水槽に浸漬する。
手順５  水槽を４０℃にセットし、５００時間浸漬後、ホース内部のエチレングリコー
ルの水分率を測定し、下記基準で評価した。
評価◎  水分率０．１５重量％未満
評価○  水分率０．１５重量％以上０．２５重量％未満
評価△  水分率０．２５重量％以上０．４５重量％未満
評価×  水分率０．４５重量％以上
【０１０２】
押出成形性：
押出時に吐出圧力に変動なく、長手方向の厚み変動もなく、薄膜成形性が特に優れるものを、優（◎）、押出時に吐出圧力に変動なく、長手方向の厚み変動もほとんどなく、薄膜成形が可能であるものを、良（○）、薄膜成形は可能であるが、長手方向及び円周方向への厚み変動が若干確認されるものを、若干劣る（△）、薄膜成形が不可能であるものを、劣る（×）として評価した。
【０１０３】
成形時外観：
樹脂層押出時の外観を目視観察し、異物、フィッシュアイなどが全くなく、平滑性に優れるものを、優（◎）、異物、フィッシュアイなどが若干確認されるが平滑であるものを良（○）、異物、フィッシュアイなどが目立ち、一部平滑でない所があるものを、若干劣る（△）、全く平滑でないものを否（×）として評価した。
【０１０４】
接着性：
上記評価試験等において、内周層、中間層及び外周層間に剥離を生じないものを優（◎）、各層間に剥離がほとんど生じないものを良（○）、各層が剥離するものを劣る（△）として評価した。
【０１０５】
【表６】
0005092724.tif 000007
【０１０６】
【表７】
0005092724.tif 000008
【０１０７】
表６，７より、ＥＶＯＨ系複合樹脂層の内周側及び／又は外周側に接着層を介してポリエステル・ポリエーテル共重合体よりなる層が積層されているホース内管用積層樹脂管状体によれば、柔軟性、ガスバリア性、耐久性及び耐湿性、更には成形性、外観、層間接着性に優れた冷媒輸送用ホースが得られることがわかる。
【０１０８】
特に、ＥＶＯＨ系複合樹脂層に樹脂層II−１，II−２の樹脂を用いた場合、柔軟性、ガスバリア性、耐久性及び耐湿性に著しく優れた冷媒輸送用ホースが得られる。
これより、本発明に用いるＥＶＯＨ系複合樹脂の平均酸価及び変性エラストマーの酸価には好適範囲が存在することがわかる。
また、ポリエステル・ポリエーテル共重合体層は、ポリアミド・ポリエーテル共重合体層よりも、耐湿性の向上効果に優れることが分かる。
【図面の簡単な説明】
【０１０９】
【図１】本発明の積層樹脂管状体の実施の形態を示す斜視図である。
【図２】本発明の冷媒輸送用ホースの実施の形態を示す斜視図である。
【図３】本発明に係る冷媒輸送用ホースの他の実施の形態を示す斜視図である。
【符号の説明】
【０１１０】
１，１Ａ，１Ｂ，１Ｃ，１Ｄ，１Ｅ  積層樹脂管状体
１ａ−１，１ａ−２，１ａ−３  第１の樹脂層
１ｂ，１ｂ−１，１ｂ−２  第２の樹脂層
１ｃ  第３の樹脂層
２  内層ゴム層
３  補強糸層
３Ａ  第１補強糸層
３Ｂ  第２補強糸層
４  中間ゴム層
５  外被ゴム
６  内側ゴム層
１０，１０Ａ  冷媒輸送用ホース
【図１】
0005092724.tif 000009
【図２】
0005092724.tif 000010
【図３】
0005092724.tif 000011